FR 2880823 A1 20060721 FR 0500579 A 20050120 (I) o 2880823 1 CATALYSEUR D'HYDROTRAITEMENT, SON PROCEDE DE PREPARATION ET SON UTILISATION La présente invention concerne un catalyseur d'hydrotraitement, son procédé de préparation et l'utilisation de ce catalyseur dans un procédé d'hydrotraitement et/ou d'hydrocraquage d'hydrocarbures, notamment d'hydrocarbures issus de coupes pétrolières de domaine d'ébullition compris entre 40 et 560 C. Actuellement, la demande en composés hydrocarbonés désulfurés, déazotés et déaromatisés s'accroît et les fabricants développent des catalyseurs de plus en plus efficaces vis-à-vis de la purification des hydrocarbures. Cependant, ces nouveaux catalyseurs sont beaucoup plus coûteux et ne sont accessibles qu'auprès d'un nombre limité de producteurs. En outre, dès leur première régénération, ces catalyseurs présentent une activité souvent bien inférieure à leur activité initiale à l'état neuf dans les mêmes conditions opératoires. Un traitement supplémentaire de réactivation spécifique permet parfois de retrouver une activité proche de l'activité initiale et autorise ainsi la réutilisation du catalyseur pour un nouveau cycle d'hydrodésulfuration profonde et la production de distillats ayant des teneurs en soufre inférieures à 10 ppm. Plusieurs traitements de réactivation sont proposés sur le marché. Ils combinent généralement des étapes de régénération dans des conditions particulières, des traitements chimiques et thermiques et peuvent être associés à des sulfurations ex situ du catalyseur. Aujourd'hui, de nombreux catalyseurs classiques , à base de supports en oxyde(s) réfractaire(s) et contenant une combinaison de métaux des groupes VIB et VIII sont utilisés en raffinerie, à l'état neuf ou régénéré, soit en hydrotraitement, soit en hydrocraquage. S'il s'avère impossible d'augmenter notablement leur activité en désulfuration et/ou en déazotation, ces catalyseurs devront être récupérés, stockés ou détruits, lorsque les spécifications imposées aux carburants deviendront si restrictives qu'il ne sera plus possible de les utiliser. Ce stockage ou cette élimination de solides pourraient en outre être soumis à des contraintes environnementales et de sécurité et engendrer des surcoûts importants pour les raffineurs. 2880823 2 La Demanderesse a donc cherché, premièrement, à rendre plus efficaces des catalyseurs connus à base d'oxyde(s) réfractaire(s) et de métaux des groupes VIB et VIII, et de leur conférer des activités en désulfuration et en déazotation au moins équivalentes à celles des meilleurs catalyseurs du marché, et, deuxièmement, à améliorer l'activité de catalyseurs d'hydrotraitement régénérés afin d'augmenter le nombre de cycles de recyclage et de retarder leur mise au rebut et leur destruction. Tous les catalyseurs d'hydrotraitement ou d'hydrocraquage 1 o contenant les métaux à l'état d'oxydes, pour être actifs, doivent nécessairement être sulfurés avant utilisation. Cette sulfuration peut être faite soit in situ dans le réacteur d'hydrotraitement de la raffinerie, soit ex situ. La sulfuration peut être réalisée au moyen de sulfure d'hydrogène, de mercaptans, de sulfures organiques, de polysulfures et/ ou de soufre élémentaire, ces composés étant introduits seuls, en mélange avec un solvant ou en même temps que la charge. Avant cette étape de sulfuration, certains de ces catalyseurs sont préalablement modifiés par un traitement avec des composés organiques. La sulfuration et la modification préalable peuvent se faire in situ, c'est-à-dire dans le réacteur d'hydrotraitement/hydroconversion, ou bien ex situ, c'est-à-dire dans un réacteur dédié. On peut également envisager une modification préalable ex situ combinée à une sulfuration in situ dans le réacteur d'hydrotraitement/hydroconversion. La gamme des composés organiques utilisables est assez large. Il est ainsi connu de modifier ces catalyseurs au moyen d'acides de type thioglycolique ou encore de thioalcools, de composés thioacétoniques et de thiodiazoles ou encore de thiocyanates tels que proposés notamment par les demandes suivantes: EP 289211, EP 300629, EP 338788, EP 357295, EP 456592, EP 478365 et EP 506206. D'autres catalyseurs ont été modifiés par traitement avec des composés organiques alcool-acides (EP 482817), de mono-, di- ou polyalcools éventuellement étherifiés (EP 601722, US 3954673, US 4012340, WO 01/76741), de composés de types urée, polyamines, EDTA, hydrazine et autres composés azotés (EP 181035, EP 335754, EP 1043069, WO 01/76741, US 3954673 et US 4012340). Des catalyseurs modifiés avec des monoesters en C2_14 sont décrits dans les demandes de brevet EP 466 568 et EP 1046424. 2880823 3 Tous ces composés visent à améliorer l'efficacité des catalyseurs en hydrotraitement, plus particulièrement en hydrodésulfuration. Cependant ces modifications ne permettent pas toujours d'accroître suffisamment les performances du catalyseur pour faire face aux spécifications concernant les teneurs en soufre des carburants qui ne cessent de devenir de plus en plus contraignantes pour les raffineurs. Ainsi par exemple, selon les directives du parlement européen et du conseil européen, les pays de la Communauté Européenne doivent produire du carburant diesel contenant moins de 50 ppm de soufre à partir de 2005 et moins de 10 ppm à l'horizon 2008 - 2011 alors que la norme 2004 est de 350 ppm. De même, pour tous les pays d'Amérique du Nord, la teneur en soufre du diesel devra passer de 500 ppm à 15 ppm à partir de 2006. Certains pays comme l'Allemagne devancent la législation européenne et imposent d'ores et déjà la vente de diesel à moins de 10 ppm. Des contraintes similaires s'appliquent déjà sur l'essence et les autres carburants. Cette évolution des spécifications impose des contraintes sur la production des raffineries, contraintes auxquelles les raffineurs doivent se plier au prix d'investissements souvent importants sur les unités d'hydrotraitement ou d'hydroc:raquage et/ ou, de façon beaucoup plus économique, grâce à l'amélioration des performances en désulfuration des catalyseurs actuels et la possibilité de les recycler plusieurs fois à leur plus haut niveau de performance. Dans ce but, la Demanderesse a conçu un nouveau type de catalyseur d'hydrotraitement, à base d'oxydes réfractaires et de métaux des groupes VIB et VIII de la classification périodique des éléments, qui présente, après sulfuration, une activité fortement améliorée en désulfuration ainsi qu'en déazotation. La présente invention a donc pour objet un catalyseur d'hydrotraitement, comprenant un support à base d'au moins un oxyde réfractaire, au moins un métal du groupe VIII et au moins un métal du groupe VIB de la Classification Périodique des Eléments, caractérisé en ce qu'il comprend en outre au moins un composé organique, comportant au moins deux fonctions ester carboxylique, de formule (I) ou (II) O R2 (I) Ri. 0, /O R dans laquelle chaque R1 représente indépendamment un groupe alkyle en C1-18, alcényle en C2.18, aryle en C6-18, cycloalkyle en C3-8, alkylaryle ou arylalkyle en C7_2o, ou les deux groupes R1 forment, conjointement, un groupe divalent en C2-18, et R2 représente un groupe alkylène en C1-18, arylène en C6-18, cycloalkylène en C3-7, ou une combinaison de ceux-ci, la chaîne carbonée des groupes hydrocarbonés représentés par R1 et R2 pouvant contenir ou porter un ou plusieurs hétéroatomes choisis parmi N, S et O, et chacun des groupes R1 et R2 pouvant porter un ou plusieurs substituants de formule -C(=O)O-R1 ou -0C(=O)-R1 où R1 a la signification indiquée ci-dessus. En effet, la Demanderesse a établi que la présence sur les catalyseurs d'un composé organique de formule (I) ou (II) augmentait l'efficacité en désulfuration et en déazotation des catalyseurs, après activation par sulfuration dans des conditions connues. En utilisant ces nouveaux catalyseurs pour l'hydrotraitement d'hydrocarbures, on arrive, en comparaison à des catalyseurs équivalents n'ayant subi aucune modification préalable, à abaisser la température de réaction de désulfuration d'environ 5 à 20 C, pour une teneur résiduelle de soufre donnée et toutes conditions opératoires étant identiques par ailleurs (pression, quantité d'hydrogène et vitesse spatiale horaire (VVH)). Un tel gain d'activité permet d'envisager l'obtention de teneurs résiduelles en soufre nettement inférieures à 50 ppm, voire inférieures à 10 ppm, dans les hydrocarbures traités, en faisant varier les conditions opératoires. Si l'unité est déjà en mesure de produire une coupe pétrolière à basse teneur en soufre, ce gain d'activité permettra de réduire la température du réacteur pour produire la teneur en soufre voulue, et de maintenir ainsi l'unité en service pour une durée supplémentaire pouvant atteindre plusieurs mois. R2 - 1 2880823 5 Les formules (I) et (II) du composé organique utilisé dans la présente invention englobent des composés comportant deux, trois ou quatre fonctions ester, voire plus. Dans un mode de réalisation préféré du catalyseur selon l'invention les résidus R1 et R2 ne comportent pas d'autres substituants esters et le composé organique de formule (I) ou (II) est un diester. Le nombre d'atomes de carbone séparant les deux groupes >C=0 des formules (I) et (II) est de préférence égal à 1, 2 ou 4, et en particulier égal à 1 ou 2. On peut citer à titre d'exemples de composés de formule (I), les orthophtalates d'alkyle, les isophtalates d'alkyle, les téréphtalates d'alkyle, les esters d'acide malonique, d'acide adipique, d'acide glutarique, la 1, 6-dioxacyclodécane-2,5-dione, le 2-(methoxymethyl)-succinate de dimethyle, l'itaconate de dibutyle, le 2,3-diacetylsuccinate de diethyle, le cyclohexane-1,4-dicarboxylate de dimethyle, le 3,3'-dithiodipropionate de dimethyle. A titre d'exemples de composés de formule (II), on peut citer le triacétate de glycérol, le diacétate de propylèneglycol, le dimétacrylate d'éthyleneglycol et le tetrakis(3-mercaptopropionate) de pentaerythritol. Dans un mode de réalisation préféré de la présente invention, le composé de formule (I) est un succinate de dialkyle en C1-4, de préférence le succinate de diméthyle. De préférence, le catalyseur non modifié, connu en soi, est un catalyseur constitué d'un support d'oxyde réfractaire de type alumine, silice ou silice-alumine contenant de 0,1 à 10 % en poids d'un métal du groupe VIII, de préférence du nickel et/ou du cobalt, et de 1 à 20% en poids d'un métal du groupe VIB, de préférence du molybdène. Le catalyseur peut être un catalyseur frais, c'est-à-dire non recyclé, provenant directement d'un fabricant, mais le prétraitement selon l'invention par un composé de formule (I) ou (II) est également intéressant lorsqu'il s'agit d'un catalyseur régénéré par un traitement chimique ou thermique approprié, par exemple par calcination. Le catalyseur selon l'invention contient de préférence au moins 0, 001 mole de composé(s) organique(s) de formule (I) ou (II), en particulier de 0,001 mole à 10 moles, de préférence de 0,01 à 6 moles et de façon encore plus préférée de 0,1 à 3 moles de composé de formule (I) ou (II) par mole de métaux des groupes VIB et VIII. L'invention a également pour objet un procédé de préparation du catalyseur d'hydrotraitement modifié décrit ci-dessus. Ce procédé de modification comprend la mise en contact d'un catalyseur comprenant un support à base d'au moins un oxyde réfractaire, au moins un métal du groupe VIII à l'état d'oxyde, et au moins un métal du groupe VIB à l'état d'oxyde, avec au moins un composé organique de formule (I) ou (II) RrOR2 i (I) O O OOR1 R2 dans laquelle chaque RI représente indépendamment un groupe alkyle en C1-18, alcényle en C2-18, aryle en C6-18, cycloalkyle en C3-8, alkylaryle ou arylalkyle en C7-2o, ou les deux groupes R1 forment, conjointement, un groupe divalent en C2-18, et R2 représente un groupe alkylène en C1-18, arylène en C6-18, cycloalkylène en C3-7, ou une combinaison de ceux-ci, la chaîne carbonée des groupes hydrocarbonés représentés par R1 et R2 pouvant contenir un ou plusieurs hétéroatomes choisis parmi N, S et O, et chacun des groupes R1 et R2 pouvant porter un ou plusieurs substituants de formule -C(=0)-O-RI ou -O-C(=0)-RI où R1 a la signification indiquée ci-dessus. 2 0 Lorsque le composé de formule (I) ou (II) est un liquide à la température d'imprégnation, la mise en contact peut se faire en l'absence de solvant. La mise en contact du catalyseur non modifié avec le(s) composé(s) organique(s) de formule (I) ou (II) se fait de préférence par mise en contact du catalyseur avec une solution contenant le ou les agent(s) organique(s). Le volume de solution peut être inférieur, égal ou supérieur au volume poreux du catalyseur. La méthode utilisant un volume de solution inférieur au volume poreux du catalyseur est parfois appelée imprégnation à sec . Lorsque le volume de solution est supérieur au volume poreux du catalyseur, l'excès de solution sera 3 0 éliminé après l'adsorption du ou des composé(s) organique(s) de formule (I) ou (II) sur le catalyseur. Le composé organique de formule (I) ou (II) est au moins partiellement soluble dans le solvant utilisé. Le choix du solvant revêt une importance particulière dans la mise en oeuvre du procédé. La sélection du solvant se base sur différents critères tels que son pouvoir solvant des composés de formule (I) ou (II), son effet dispersant du composé de formule (I) ou (II), son effet mouillant de la surface du catalyseur et sa disponibilité sur le marché à des conditions économiquement acceptables. Parmi les solvants qu'on utilisera avantageusement dans l'invention on peut citer l'eau, les fluides supercritiques tels que le dioxyde de carbone, les solvants aromatiques, aliphatiques, alicycliques, les coupes pétrolières, les solvants mono- et polyhydroxylés tels que l'éthanol, le tertio-butanol, l'éthylèneglycol, le diéthylèneglycol, le triéthylèneglycol, le propylèneglycol, le glycérol, les esters d'alkyle tel que l'acétate d'éthyle, les cétones tels que l'acétone ou la méthyléthylcétone, la N-métylpyrrolidone, les solvants contenant une fonction amide tels que le diméthylacétamide, les solvants contenant une fonction nitrile tel que l'acétonitrile, les carbonates d'alkyle tels que le carbonate d'éthyle, les éthers comme le tetrahydrofurane, des solvants soufrés comme le diméthylsulfoxide et le sulfolane, les acides comme] l'acide acétique, et les solvants halogénés, ou un mélange de plusieurs de ces solvants. Parmi ces solvants, on préfère en particulier l'eau, le toluène, les xylènes, l'éthylèneglycol, le diéthylèneglycol, le triéthylèneglycol, le glycérol, l'éthanol, le tertiobutanol, le white-spirit et l'éther de pétrole. La mise en contact du catalyseur, optionnellement préalablement séché entre 10 et 600 C, de préférence entre 150 et 300 C, avec une solution du composé de formule (I) ou (II) lors de l'étape d'imprégnation peut durer de 1 minute à 7 jours, de préférence au moins 10 minutes à 8 heures, à une température comprise entre 0 C et 200 C, de préférence à température ambiante, à une faible pression comprise entre la pression atmosphérique et 5 bars. Dans le cas optionnel où le catalyseur est séché, on peut avantageusement profiter de la chaleur résiduelle du catalyseur pour pratiquer une imprégnation à chaud. A la fin de l'étape d'imprégnation, le catalyseur peut être soumis, éventuellement après élimination d'un excès de solution d'imprégnation, à une étape de maturation dont la durée peut être comprise entre 2880823 8 quelques minutes et quelques années, dans le cas où le catalyseur resterait.stocké en fûts. Un traitement thermique optionnel, consécutif à l'étape de maturation, peut être effectué à des températures de 50 C à 250 C pendant au moins 48h sous atmosphère inerte, à pression atmosphérique ou jusqu'aux pressions généralement mise en oeuvre dans les procédés d'hydrotraitement ou d'hydroconversion. Les étapes optionnelles de maturation et de traitement thermique peuvent éventuellement être omises lorsque le catalyseur est chargé directement dans l'unité d'hydrotraitement ou d'hydroconversion. 1 o Le catalyseur modifié par imprégnation avec le composé de formule (I) ou (II) est parfaitement stable à température ambiante et à l'air. La modification du catalyseur peut par conséquent se faire ex situ, c'est-àdire en dehors du réacteur d'hydrotraitement, et il s'agit là d'un mode de réalisation préféré du procédé selon l'invention. La mise en oeuvre ex situ du procédé selon l'invention peut éventuellement être combinée à une sulfuration ex situ du catalyseur modifié selon l'invention. Ceci permet au raffineur d'acheter un produit immédiatement prêt à l'emploi et de réduire le plus possible les pertes de temps au démarrage de l'unité. Il est également intéressant de réaliser l'étape de modification du catalyseur par le composé de formule (I) ou (II) ex situ, et de sulfurer le catalyseur modifié in situ dans le réacteur d'hydrotraitement. Dans ce cas, la mise en place du catalyseur dans l'unité de traitement est plus aisée car le catalyseur non sulfuré, contrairement au catalyseur sulfuré, ne risque pas de s'auto-enflammer. Une autre variante encore consiste à mettre en oeuvre a la fois la modification du catalyseur et la sulfuration consécutive in situ. Il convient de noter que, même lorsque la modification du catalyseur par le composé de formule (I) ou (II) se font in situ dans le réacteur d'hydrotraitement, ces deux opérations constituent deux étapes distinctes réalisées l'une après l'autre, la mise en contact avec le composé de formule (I) ou (II) précédant toujours l'étape de sulfuration. Outre l'imprégnation des composés organiques dans les pores d'un catalyseur frais ou régénéré, il est également possible d'introduire lesdits composés organiques au cours de la fabrication/mise en forme du catalyseur. On peut par exemple incorporer le ou les composés organiques de formule (I) ou (II) au support avant même le dépôt des composés des métaux des groupes VIB et VIII. Ceci peut être fait par mélange d'un ou de plusieurs composés organiques avec les composants du support avant la mise en forme de celui-ci, ou encore par imprégnation du support mis en forme avec les composés organiques. Une autre possibilité consiste à introduire les composés organiques et les composés des métaux des groupes VIB et VIII simultanément, soit en les mélangeant aux composants du support avant mise en forme, soit par imprégnation d'un support déjà mis en 1 o forme avec à la fois les composés organique et les sels des métaux des groupes VIB et VIII. L'une ou l'autre des opérations peut être suivie d'un séchage, réalisé dans des conditions telles qu'une partie au moins des composés organiques soit conservé dans le catalyseur. Il est également possible d'incorporer les composés organiques de formule (I) ou (II) seulement après les sels des métaux des groupes VIB et VIII. L'une ou l'autre de ces étapes peut éventuellement être suivie d'un séchage et/ou d'une calcination, dans des conditions telles qu'une partie au moins des composés soit conservée dans le catalyseur. Les composés organiques de formule (I) ou (II) peuvent être introduits dans le catalyseur sous forme liquide ou solide particulaire ou encore sous forme de solution ou suspension dans un solvant approprié. L'invention a en outre pour objet un procédé d'activation in situ ou ex situ d'un catalyseur d'hydrotraitement tel que décrit ci-dessus. Cette activation se fait par mise en présence du catalyseur, simultanément ou successivement, avec de l'hydrogène et au moins un agent de sulfuration choisi de préférence parmi l'hydrogène sulfuré, le soufre élémentaire, le CS2, les mercaptans, les sulfures et/ou polysulfures, les coupes hydrocarbonées à point d'ébullition inférieur à 400 C contenant des composés soufrés. Un agent de sulfuration préféré est le disulfure de diméthyle (DMDS). L'agent de sulfuration peut être introduit sous forme de gaz ou sous forme diluée dans un solvant, ou comme additif de la charge à hydrotraiter. L'invention a enfin pour objet l'utilisation du catalyseur ainsi activé in situ ou ex situ, pour l'hydrotraitement et/ ou l'hydrocraquage d'hydrocarbures, en particulier d'hydrocarbures issus de coupes pétrolières de point d'ébullition compris entre 40 et 560 C. Les exemples donnés dans la suite de la présente description visent à illustrer et non à limiter l'invention. EXEMPLE I Dans le présent exemple, on décrit un mode de préparation des catalyseurs selon l'invention, ces catalyseurs étant ensuite utilisés dans l'exemple III. On part d'un catalyseur commercial (catalyseur A), constitué d'une combinaison à 3 % en poids de cobalt et à 10 % en poids de molybdène supporté sur alumine, disponible sur le marché et utilisé communément par les raffineurs dans les unités d'hydrodésulfuration. La modification de ce catalyseur A par un composé de formule (I) se fait de la manière suivante: 200 g du catalyseur A sont placés dans le ballon d'un évaporateur rotatif mis en rotation à 45 tours par minute. Une solution constituée de 53,3 g de succinate de diméthyle dissous dans 66 ml de toluène est injectée en 35 minutes au coeur du catalyseur. Le solide imprégné est laissé pendant 16 heures en rotation lente (20 tours par minutes) avant d'être soumis à une pression réduite, égale à 2700 Pa, et une température de 50 C pendant 30 minutes. Après évaporation de la majeure partie du toluène on obtient un catalyseur d'apparence sèche. Après 115 jours à température ambiante, on charge 100 ml de ce catalyseur dans un réacteur d'une unité pilote de désulfuration de gazole en vue de la réalisation d'un test d'activité tel que décrit dans l'exemple III. Après chargement, le catalyseur subit un traitement thermique à 180 C pendant 2 heures, puis un autre traitement thermique à 150 C pendant 14 heures, le tout sous un courant d'azote de 20 1/ h. Le catalyseur ainsi obtenu est appelé catalyseur B. EXEMPLE II Dans le présent exemple, on décrit un mode de préparation du 35 catalyseur selon l'invention en l'absence de solvant. Ce catalyseur est ensuite utilisé dans l'exemple III. 2880823 11 g du catalyseur A sont placés dans le ballon d'un évaporateur rotatif puis mis en rotation à 45 tours par minute. 54,8 g de succinate de diméthyle sont injectés en 12 minutes au coeur du catalyseur. Le solide imprégné est alors chauffé à 50 C pendant 30 minutes pour accélérer la dispersion du liquide dans le catalyseur. Après 49 jours de stockage à température ambiante, on charge 100 ml de ce catalyseur dans le réacteur de l'unité pilote de désulfuration de gazole en vue de la réalisation du test d'activité décrit dans l'exemple III. Le catalyseur subit un traitement thermique à 150 C 1 o pendant 16 heures sous un courant d'azote de 20 1/h. Ce catalyseur selon l'invention est appelé catalyseur C. EXEMPLE III Chacun des catalyseurs B et C (selon l'invention) est sulfuré par un gazole additivé à 2 % en poids de disulfure de diméthyle (DMDS) selon une procédure recommandée par le fabricant du catalyseur A. Dans le présent exemple, on compare l'activité des catalyseurs B et C ayant subi une modification selon l'invention (Exemple I et II) à celle du catalyseur A n'ayant subi aucun traitement de modification. Après sulfuration et stabilisation des trois catalyseurs A, B et C, on introduit une charge comprenant un mélange de 70 % en poids de gazole et 30 % en poids d'une coupe hydrocarbonée de type LCO (Light Cycle Off) issue du craquage catalytique. Les caractéristiques de cette charge, avant hydrotraitement, sont indiquées dans le Tableau I ci- après. 2880823 12 TABLEAU I Type de charge Mélange 30 % LCO-70 % gazole Soufre (ppm) 9074 Densité à 15 C (g/ml) 0,8863 Monoaro:matiques (% en poids) 20,7 Diaromatiques (% en poids) 21,3 Triaromatiques (% en poids) 3,8 E Aromatiques (% en poids) 45,8 Azote (ppm) 389 Distillation selon la norme ASTM 180 D86 ( C) 224 Point initial 291 % vol 360 % vol 361 % vol point final On met en oeuvre la réaction d'hydrotraitement sous une pression de 27.105 Pa (27 bars) avec un rapport hydrogène/hydrocarbures (H2/HC) de 250 Nl/l à une vitesse spatiale horaire (VVH) de lh-1. Pour comparer les activités en désulfuration, on ajuste, pour chaque catalyseur, la température réactionnelle à une valeur correspondant à un taux de désulfuration de 99 %. Plus cette température, pour les catalyseurs B et C selon l'invention est basse en comparaison à la température correspondante pour le catalyseur de référence A, plus ces catalyseurs sont actifs en désulfuration. Les résultats obtenus sont représentés dans le tableau II sous forme d'écart de température (AT) par rapport à la température de référence du catalyseur A (THDS), correspondent à la température requise pour atteindre un taux de désulfuration de 99 %. TABLEAU II Catalyseur A B C HDS THDS THDS - 7 C THDS - 7 C On constate que les catalyseurs B et C selon l'invention permettent d'atteindre un taux de désulfuration de 99 % à une température inférieure de 7 C à celle nécessaire pour le catalyseur A. Ils ont donc une activité en hydrodésulfuration nettement supérieure à celle du catalyseur A. Pour comparer les activités en déazotation, on mesure, pour chaque catalyseur, la teneur résiduelle en azote pour une température réactionnelle (THDN) donnée. Plus cette teneur résiduelle en azote est 1 o basse, plus le catalyseur est actif en déazotation. Les résultats obtenus sont représentés dans le tableau III. TABLEAU III Catalyseur A B C Teneur résiduelle en azote 120 78 60 à THDN (ppm) On constate que les catalyseurs B et C selon l'invention permettent d'abaisser plus fortement la teneur en azote résiduel que le catalyseur A, ce qui montre qu'ils sont également plus actifs en déazotation. 2880823 14 REVENDICATIONS 1. Catalyseur d'hydrotraitement, comprenant un support à base d'au moins un oxyde réfractaire, au moins un métal du groupe VIII et au moins un métal du groupe VIB de la Classification Périodique des Eléments, caractérisé en ce qu'il comprend en outre au moins un composé organique, comportant au moins deux fonctions ester carboxylique, de formule (I) ou (II) RiiO\/R2/ORi (I) O O Ri O,O R R1 a O O dans laquelle chaque R1 représente indépendamment un groupe alkyle en C1_18, alcényle en C2.18, aryle en C6.18, cycloalkyle en C3-8, alkylaryle ou arylalkyle en C7_20, ou les deux groupes R1 forment, conjointement, un groupe divalent en C2-18, et R2 représente un groupe alkylène en C1_18, arylène en C6_18, cycloalkylène en C3-7, ou une combinaison de ceux-ci, la chaîne carbonée des groupes hydrocarbonés représentés par R1 et R2 pouvant contenir un ou plusieurs hétéroatomes choisis parmi N, S et O, et chacun des groupes RI et R2 pouvant porter un ou plusieurs substituants de formule -C(=O)-O-R1 ou -0-C(-0)-RI où RI a la signification indiquée ci-dessus. 2. Catalyseur selon la revendication 1, caractérisé par le fait que le composé organique de formule (I) ou (II) est un diester. 3. Catalyseur selon l'une des revendications 1 ou 2, caractérisé par le fait que le nombre d'atomes de carbone séparant les deux groupes >C=0 est égal à 1, 2 ou 4, de préférence égal à 1 ou 2. 4. Catalyseur selon la revendication 3, caractérisé par le fait que le composé organique de formule (I) est un succinate de dialkyle en C1.4, de préférence le succinate de diméthyle. 5. Catalyseur selon l'une des revendications 1 à 4, caractérisé en ce qu'il comprend au moins 0,001 mole du dit composé organique par mole de métaux des groupes VIB et VIII. 6. Catalyseur selon la revendication 5, caractérisé en ce qu'il comprend de 0,001 à 10 moles du dit composé organique par mole de métaux des groupes VIB et VIII. 7. Procédé de préparation d'un catalyseur d'hydrotraitement selon l'une des revendications précédentes, comprenant la mise en contact d'un catalyseur comprenant un support à base d'au moins un oxyde 1 o réfractaire, au moins un métal du groupe VIII à l'état d'oxyde, et au moins un métal du groupe VIB à l'état d'oxyde, avec au moins un composé organique de formule (I) ou (II) Rl OO -- - O RI O dans laquelle chaque R1 représente indépendamment un groupe alkyle en C1_18, alcényle en C2-18, aryle en C6-18, cycloalkyle en C3-8, alkylaryle ou arylalkyle en C7-2o, ou les deux groupes R1 forment, conjointement, un groupe divalent en C2- 18, et R2 représente un groupe alkylène en C1-18, arylène en C6-is, cycloalkylène en C3-7, ou une combinaison de ceux-ci, la chaîne carbonée des groupes hydrocarbonés représentés par R1 et R2 pouvant contenir un ou plusieurs hétéroatomes choisis parmi N, S et O, et chacun des groupes R1 et R2 pouvant porter un ou plusieurs substituants de formule C(=O)-O-R1 ou O-C(=O)-R1 où R1 a la signification indiquée ci-dessus. 8. Procédé de préparation selon la revendication 7, caractérisé par le fait que le catalyseur comprenant un support à base d'au moins un oxyde réfractaire, au moins un métal du groupe VIII à l'état d'oxyde, et au moins un métal du groupe VIB à l'état d'oxyde est un catalyseur régénéré par calcination. (I) 2880823 16 9. Procédé de préparation selon la revendication 7 ou 8, caractérisé par le fait que la mise en contact du catalyseur avec le composé de formule (I) ou (II) se fait en présence d'un solvant. 10. Procédé de préparation selon la revendication 9, caractérisé par le fait que le composé organique de formule (I) ou (II) est au moins partiellement soluble dans le solvant utilisé. 11. Procédé de préparation selon la revendication 9 ou 10, caractérisé par le fait que le solvant est choisi parmi l'eau, le toluène et les xylènes, l'éthylèneglycol, le diéthylèneglycol, le triéthylèneglycol, le 1 o glycérol, l'éthanol, le tertiobutanol, le white-spirit et l'éther de pétrole. 12. Procédé de préparation selon l'une des revendications 7 à 11, caractérisé par le fait que la mise en contact du catalyseur avec le composé de formule (I) ou (II) se fait ex situ, en dehors du réacteur d'hydroconversion. 13. Procédé d'activation in situ ou ex situ d'un catalyseur d'hydrotraitement selon l'une quelconque des revendications 1 à 6, caractérisé par le fait que ledit catalyseur est mis en présence, simultanément ou successivement, d'hydrogène et d'au moins un agent de sulfuration choisi de préférence parmi l'hydrogène sulfuré, le soufre élémentaire, le CS2, les mercaptans, les sulfures et/ou polysulfures, les coupes hydrocarbonées à point d'ébullition inférieur à 400 C contenant des composés soufrés. 14. Procédé d'activation selon la revendication 13, caractérisé par le fait que l'agent de sulfuration est le disulfure de diméthyle. 15. Utilisation du catalyseur d'hydrotraitement activé par un procédé selon la revendication 13 ou 14, pour l'hydrotraitement et/ ou l'hydrocraquage d'hydrocarbures, en particulier d'hydrocarbures issus de coupes pétrolières de point d'ébullition compris entre 40 et 560 C.